(57)【特許請求の範囲】
【請求項１】
テレフタル酸を含む酸成分および下記の化学式（Ｉ）で表示されるイソソルバイドおよびエチレングリコールを含むジオール成分が共重合されて、前記酸成分から誘導された酸部分およびジオール成分から誘導されたジオール部分が繰り返される構造を有する共重合ポリエステル樹脂からなり、
前記ジオール成分は、前記イソソルバイド０．１ないし６０モル％、１、４−シクロヘキサンジメタノール１０ないし９０モル％および残りのエチレングリコールを含み、
収縮開始温度が６０℃以上であり、６０ないし７０℃での最大熱収縮率が２％未満であり、９０ないし１００℃での最大熱収縮率が５０ないし９０％であることを特徴とする共重合ポリエステル熱収縮フィルム。
【化１】
0005641587.tif 000005
【請求項２】
前記熱収縮フィルムは前記共重合ポリエステル樹脂をインフレーション成形機または二軸押出成形機を利用して圧出し、ＴＤ（Ｔｒａｎｓｖｅｒｓｅ  Ｄｉｒｅｃｔｉｏｎ）方向に１ないし４倍延伸して製造することを特徴とする請求項１に記載の共重合ポリエステル熱収縮フィルム。
【発明の詳細な説明】
【技術分野】
【０００１】
本発明は共重合ポリエステル熱収縮フィルムに関し、より詳しくは、各種容器のラベル、キャップシールまたは直接包装などの用途に使用可能な共重合ポリエステル熱収縮フィルムに関する。
【背景技術】
【０００２】
熱収縮性プラスチック製品は加熱時に収縮する性質を利用して収縮包装、収縮ラベルなどのフィルム用途に広く用いられている。その中で、ポリ塩化ビニル（ｐｏｌｙ  ｖｉｎｙｌ  ｃｈｌｏｒｉｄｅ：ＰＶＣ）、ポリスチレン（ｐｏｌｙｓｔｙｒｅｎｅ）、ポリエステル（ｐｏｌｙｅｓｔｅｒ）系プラスチックフィルムなどが各種容器などのラベル、キャップシール（ｃａｐｓｅａｌ）または直接包装などの目的で使用されてきた。
【０００３】
しかしながら、前記ポリ塩化ビニルからなるフィルムは焼却時に塩化水素ガスおよびダイオキシンの原因になる物質などが出るなど、環境的に規制の対象となっており、前記フィルムをＰＥＴ（ｐｏｌｙ  ｅｔｈｙｌｅｎｅ  ｔｅｒｅｐｈｔｈａｌａｔｅ）容器などの収縮ラベルとして利用する場合、前記容器をリサイクルするためには収去時にラベルと容器を分離しなければならないという面倒さがある。
【０００４】
また、前記ポリスチレン系フィルムは収縮工程に応じた作業安定性が良く、製品の外形は良好であるが、 耐化学性が良くないので印刷時には特殊な組成のインクを使わなければならない。さらに、常温での保管安定性が不足で自ずから収縮するなど、サイズが変形するという短所がある。
【０００５】
前記環境性、耐化学性などに問題のない、ポリエステル樹脂からなるフィルムは前記二つの原料からなるフィルムを代替できる熱収縮フィルムであり、ＰＥＴ容器の使用量が増加することによって、再利用時に別途のラベル分離工程が必要でないポリエステルフィルムからなる収縮ラベルの使用量が増加する傾向である。
【０００６】
しかしながら、従来の熱収縮ポリエステルフィルムは低い耐熱度によって新たな改善が要求されている。特に、前記熱収縮ポリエステルフィルムからなる収縮ラベルを用いた容器に高温（６０ないし７０℃）の飲み物を注入するなど、前記容器が熱に露出する場合、収縮ラベルに収縮および変形が発生することになり、その結果、意図通りのラベルの形態とは異なり、曲がっているなどの問題が発生するおそれがある。
【発明の概要】
【発明が解決しようとする課題】
【０００７】
したがって、本発明の目的は、一定の温度（６０ないし７０℃）での耐熱度を向上させた（熱収縮率を減少させた）共重合ポリエステル熱収縮フィルムを提供することである。
【課題を解決するための手段】
【０００８】
前記目的を達成するために本発明は、テレフタル酸を含む酸成分（ａｃｉｄ  ｃｏｍｐｏｎｅｎｔ）および下記の化学式（Ｉ）で表示されるイソソルバイドおよびエチレングリコールを含むジオール成分（ｄｉｏｌ  ｃｏｍｐｏｎｅｎｔ）が共重合され、前記酸成分から誘導された酸部分（ａｃｉｄ  ｍｏｉｅｔｙ）およびジオール成分から誘導されたジオール部分（ｄｉｏｌ  ｍｏｉｅｔｙ）が繰り返される構造を有する共重合ポリエステル樹脂からなり、収縮開始温度が６０℃以上であり、６０ないし７０℃での最大熱収縮率が２％未満であり、９０ないし１００℃での最大熱収縮率が５０ないし９０％である共重合ポリエステル熱収縮フィルムを提供する。
【０００９】
【化１】
0005641587.tif 000002
【発明の効果】
【００１０】
本発明による共重合ポリエステル熱収縮フィルムは耐熱度を増大させることによって、これを利用して製作した熱収縮ラベルに９０ないし１００℃の熱を加えて収縮させてビンにラベルを貼った後、高温（６０ないし７０℃）の飲み物をビンに注入しても、形成されたラベルの変形および収縮を防止できる。したがって、前記共重合ポリエステル熱収縮フィルムは各種容器のラベル、キャップシールまたは直接包装などの用途に有用である。
【発明を実施するための形態】
【００１１】
以下、本発明の実施形態について詳しく説明する。
本発明による共重合ポリエステル熱収縮フィルムは、テレフタル酸を含む酸成分および下記の化学式（Ｉ）で表示されるイソソルバイドおよびエチレングリコールを含むジオール成分が共重合され、前記酸成分から誘導された酸部分およびジオール成分から誘導されたジオール部分が繰り返される構造を有する共重合ポリエステル樹脂からなる。
【００１２】
【化２】
0005641587.tif 000003
【００１３】
本発明に使用される酸成分は主成分としてテレフタル酸を含む。つまり、前記酸成分は全体酸成分がテレフタル酸成分であるか、ポリエステル樹脂の物性改善のためにテレフタル酸成分以外に炭素数８ないし１４の芳香族ジカルボン酸成分および炭素数４ないし１２の脂肪族ジカルボン酸成分からなる群から選択される共重合酸成分（共重合モノマー）を一部含むことができる。物性改善のための前記共重合酸成分の含有量は、全体酸成分に対し、好ましくは０ないし５０モル％であり、例えば、０．１ないし４０モル％、さらに好ましくは１ないし１０モル％である。ここで、前記共重合酸成分の含有量が少なすぎるか多すぎる場合には、物性改善効果が不十分であるか、ポリエステルの物性がむしろ低下するおそれがある。前記炭素数８ないし１４の芳香族ジカルボン酸成分は、テレフタル酸成分を除いた、イソフタル酸、２、６−ナフタレンジカルボン酸などのナフタレンジカルボン酸、ジフェニルジカルボン酸などポリエステル樹脂の製造に通常使用される芳香族ジカルボン酸成分を含み、前記炭素数４ないし１２の脂肪族ジカルボン酸成分は１、４−サイクロヘキサンジカルボン酸、１、３−サイクロヘキサンジカルボン酸などのサイクロヘキサンジカルボン酸、フタル酸、セバシン酸、琥珀酸、イソデシルコハク酸、マレイン酸、フマル酸、アディピック酸、グルタル酸、アゼライン酸などポリエステル樹脂の製造に通常使用される線状、分枝型または環状脂肪族ジカルボン酸成分を含む。前記酸成分は、単独または二つ以上が配合された形態に用いることができる。本明細書において、テレフタル酸成分などの用語はテレフタル酸、そのアルキルエステル（モノメチル、モノエチル、ジメチル、ジエチルまたはジブチルエステルなど炭素数１ないし４の低級アルキルエステル）および／またはこれらの酸無水物（ａｃｉｄ  ａｎｈｙｄｒｉｄｅ）を含む意味で使用され、グリコール成分と反応してテレフタロイル部分（ｔｅｒｅｐｈｔｈａｌｏｙｌ  ｍｏｉｅｔｙ）を形成する。また、本明細書において、酸部分（ａｃｉｄ  ｍｏｉｅｔｙ）およびジオール部分（ｄｉｏｌ  ｍｏｉｅｔｙ）とは、酸成分およびジオール成分が通常のポリエステル重合反応するとき、水素、ヒドロキシ基またはアルコキシ基が除去され、残った残基（ｒｅｓｉｄｕｅ）を言う。
【００１４】
本発明に使用されるジオール成分は、上記化学式（Ｉ）で表示されるイソソルバイドおよびエチレングリコールを含み、高分子の成形性またはその他物性を改善するために、選択的に１、４−シクロヘキサンジメタノールを含むことができる。例えば、前記ジオール成分は、前記イソソルバイド０．１ないし６０モル％、好ましくは０．５ないし４０モル％、さらに好ましくは１ないし３０モル％、最も好ましくは５ないし１５モル％、１、４−シクロヘキサンジメタノール０ないし９０モル％、好ましくは１０ないし８０モル％、さらに好ましくは１５ないし３０モル％、および残りのエチレングリコールを含む。前記化学式（Ｉ）で表示されるイソソルバイドの含有量が全体ジオール成分中、０．１モル％未満であれば、熱収縮フィルムの耐熱度が向上しないおそれがあり、６０モル％を超えれば、過度な耐熱度によって熱収縮フィルムの収縮工程の際、収縮による成形が十分でないおそれがある。前記１、４−シクロヘキサンジメタノールはシース−、トランス−、または二つの異性体の混合物を用いることができ、前記１、４−シクロヘキサンジメタノールの使用の際、含有量が少なすぎる場合、衝撃強度が不十分であるおそれがあり、含有量が多すぎる場合、相対的にイソソルバイドの含有量が減少して耐熱度が低下するおそれがあり、結晶化に応じた成形性不良が発生するおそれがある。
【００１５】
前記ジオール成分の残り成分としては、全体ジオール成分の和が１００モル％となるようにエチレングリコールを用いることができ、必要に応じて下記のジオール成分を一つ以上追加して使用することができる。使用可能な追加ジオール成分としては、プロパン−１、２−ジオール、２、２−メチル−１、３−プロパンジオール、２−メチル−１、３−プロパンジオール、２−ジメチル−１、３−プロパンジオール、２−メチル−２−エチル−１、３−プロパンジオール、２−メチル−イソプロピル−１、３−プロパンジオール、２−メチル−２−ｎ−プロピル−１、３−プロパンジオール、１、１−エチル−ｎ−ブチル−１、３−プロパンジオール、２−ｎ−プロピル−２−ｎ−ブチル−１、３−プロパンジオール、２、２−ジ−ｎ−プロピル−１、３−プロパンジオール、２−エチル−ｎ−プロピル−１、３−プロパンジオール、２−エチル−イソプロピル−１、３−プロパンジオール、２−メチル−ｎ−ブチル−１、３−プロパンジオール、２、２−ジエチル−１、３−プロパンジオール、１、４−ブタンジオール、２、３−ジメチル−１、４−ブタンジオール、２−メチル−１、４−ブタンジオール、２−エチル−１、４−ブタンジオール、２、３、４−トリメチル−１、５−ペンタンジオール、２−メチル−２−ヘキシル−１、３−プロパンジオール、２−ブチル−２−エチル−１、３−プロパンジオール、３−メチル−１、５−ペンタンジオール、２−メチル−１、５−ペンタンジオール、２−メチル−２−ヘキシル−１、３−プロパンジオール、２、３−ジメチル−２、３−ブタンジオール、１、６−ヘキサンジオール、２、２、４、４−テトラメチル−１、３−シクロブタンジオール、ジエチレングリコール（ｄｉｅｔｈｙｌｅｎｅ  ｇｌｙｃｏｌ）、トリエチレングリコール（ｔｒｉｅｔｈｙｌｅｎｅ  ｇｌｙｃｏｌ）などのポリエチレングリコール（ｐｏｌｙｅｔｈｙｌｅｎｅ  ｇｌｙｃｏｌ）、ポリプロピレングリコール（ｐｏｌｙｐｒｏｐｙｌｅｎｅ  ｇｌｙｃｏｌ）、ポリオキシテトラメチレングリコール（ｐｏｌｙｏｘｙ  ｔｅｔｒａｍｅｔｈｙｌｅｎｅ  ｇｌｙｃｏｌ）、ビスフェノール（ｂｉｓｐｈｅｎｏｌ）化合物またはそのアルキレンオキシド（ａｌｋｙｌｅｎｅ  ｏｘｉｄｅ）誘導体などのエーテルグリコール（ｅｔｈｅｒ  ｇｌｙｃｏｌ）またはダイマージオール（ｄｉｍｅｒ  ｄｉｏｌ）またはこれらの混合物などがある。前記追加されるジオール成分の含有量はポリエステル樹脂の物性を害しない範囲で全体ジオール成分の０．１ないし２０モル％、好ましくは１ないし１０モル％となるように使用することができる。
【００１６】
本発明に使用される共重合ポリエステル樹脂はエステル化反応（第１段階）および重縮合反応（第２段階）を通じて製造される。第１段階であるエステル化反応はバッチ（Ｂａｔｃｈ）式または連続式で遂行することができ、それぞれの原料（酸成分およびジオール成分）は別途に投入することもできるが、ジオール成分に酸成分をスラリー形態に作って投入することが望ましい。
【００１７】
前記共重合ポリエステル樹脂の重合方法について具体的に説明すると、一次的にテレフタル酸などの酸成分に対し、全体ジオール成分がモル比で１．０５ないし３．０となるように投入し、２００ないし３００℃、好ましくは２１０ないし２９０℃、さらに好ましくは２３０ないし２８０℃および０．１ないし３．０ｋｇ／ｃｍ２、好ましくは０．２ないし３．０ｋｇ／ｃｍ２の加圧圧力条件でエステル化反応を実施する。ここで、前記ジオール成分／酸成分の比率が１．０５未満であれば、重合反応時に未反応酸成分が残留して樹脂の透明性が低下するおそれがあり、３．０を超過すれば重合反応速度が遅すぎて樹脂の生産性が低下するおそれがある。前記エステル化反応時間（平均滞留時間）は通常１００分ないし２０時間、好ましくは２ないし１８時間程度であり、反応温度、圧力、使用する酸成分対比ジオール成分のモル比により変わることができる。共重合ポリエステル樹脂の製造過程をエステル化反応（第１段階）および重縮合反応（第２段階）に区分する場合、エステル化反応では触媒を必要としないが、反応時間の短縮のために触媒を投入することができる。
【００１８】
前記エステル化反応（第１段階）の完了後には、重縮合反応（第２段階）が実施され、前記重縮合反応（第２段階）の開始前に、エステル化反応の生成物に重縮合触媒、安定剤、呈色剤などを添加することができる。前記重縮合触媒としては、通常のチタニウム、ゲルマニウム、アンチモン、アルミニウム、スズ系化合物などを一つ以上適切に選択して使用することができる。前記重縮合反応に添加される安定剤としては、一般にリン酸、トリメチルホスフェート、トリエチルホスフェートなどのリン系化合物を用いることができ、その添加量はリン元素量を基準に最終ポリマーの重量対比１０ないし１００ｐｐｍである。前記安定剤の添加量が１０ｐｐｍ未満であれば安定化効果が不十分で、ポリマーの色が黄色く変わるおそれがあり、１００ｐｐｍを超えれば所望する高重合度のポリマーを得られないおそれがある。また、ポリマーの色を向上させるために添加される呈色剤としては、コバルトアセテート、コバルトプロピオン酸塩などの通常の呈色剤を例示することができ、必要に応じて有機化合物呈色剤を使用することもでき、その添加量は最終ポリマー重量対比０ないし１００ｐｐｍである。一般に、前記重縮合反応は２６０ないし２９０℃、好ましくは２６０ないし２８０℃、さらに好ましくは２６５ないし２７５℃および４００ないし０．１ｍｍＨｇの減圧条件で行われる。前記４００ないし０．１ｍｍＨｇの減圧条件は重縮合反応の副産物であるグリコールを除去するためである。前記重縮合反応は、所望する固有粘度に到達するまで必要な時間、例えば、平均滞留時間１ないし２０時間実施される。
【００１９】
本発明による共重合ポリエステル熱収縮フィルムは通常の熱収縮フィルム製造方法により製造でき、例えば、インフレーション成形機または二軸押出成形機を利用して圧出し、ＴＤ（ＴｒａｎｓｖｅｒｓｅＤｉｒｅｃｔｉｏｎ）方向に１ないし４倍延伸して製造することができる。前記製造方法によって製造された共重合ポリエステル熱収縮フィルムの厚さは、通常２０μｍないし１ｍｍである。
【００２０】
前記共重合ポリエステル熱収縮フィルムは収縮開始温度が６０℃以上、好ましくは６５ないし９０℃であり、６０ないし７０℃での最大熱収縮率が５％未満、好ましくは０ないし２％であり、９０ないし１００℃での最大熱収縮率が５０ないし９０％、好ましくは６０ないし８５％である。前記収縮開始温度が前記の範囲を外れる場合、常温でフィルムの変形が発生するおそれがあり、前記６０ないし７０℃での最大熱収縮率が前記の範囲を外れる場合、前記熱収縮フィルムで製造したラベルを用いた容器などに高温（６０ないし７０℃）の飲物などの注入の際、前記ラベルが変形したり収縮するおそれがある。また、前記９０ないし１００℃での最大熱収縮率が前記の範囲を外れる場合、前記熱収縮フィルムを十分に成形（収縮）できなくて容器などのラベル、キャップシールまたは直接包装などの用途に使用できない。
【実施例】
【００２１】
以下、具体的な実施例を通して本発明をより詳しく説明する。下記実施例は、本発明を例示するためのものであるだけで、本発明の範囲がこれらのみに制限されるものではない。
【００２２】
下記実施例および比較例において物性の評価方法は、以下のようである。
（１）ガラス転移温度（Ｔｇ）：耐熱性を評価するためのものであって、熱収縮フィルムを３００℃で５分間アニーリング（Ａｎｎｅａｌｉｎｇ）し、常温で冷却させた後、昇温速度１０℃／ｍｉｎで、２次スキャン（２ｎｄ  Ｓｃａｎ）時のＴｇ温度を測定する。ティエイインスツルメント（ＴＡ  ｉｎｓｔｒｕｍｅｎｔ）社の示差走査熱量計（Ｄｉｆｆｅｒｅｎｔｉａｌ  Ｓｃａｎｎｉｎｇ  Ｃａｌｏｒｉｍｅｔｒｙ）利用。
（２）熱収縮率：熱収縮フィルムを１０ｃｍ×１０ｃｍの正方形に裁って、下記表１に記載した温度（６５℃および９５℃）の温水中に無荷重状態で１０秒間浸漬して熱収縮させ、２５℃の水中に１０秒間浸漬した後、試料の縦方向および横方向の長さを測定し、下記の式により熱収縮率を算出。
熱収縮率（％）=１００×（収縮前の長さ−収縮後の長さ）／（収縮前の長さ）
（３）溶融比抵抗値（Ｓｉ）：２７５℃で溶融させた熱収縮フィルム内に一対の電極板を挿入し、１２０Ｖの電圧を加えた後、その時の電流を測定し、下記式により溶融比抵抗値（Ｓｉ、単位：Ω・ｃｍ）を算出。
溶融比抵抗値（Ｓｉ）=（Ａ／Ｉ）×（Ｖ／ｉｏ）
（Ａ：電極の面積（ｃｍ２）、Ｉ：電極間距離（ｃｍ）、Ｖ：電圧（Ｖ）、ｉｏ：電流（Ａ））
【００２３】
［製造例１］共重合ポリエステル樹脂の製造
酸成分としてテレフタル酸およびジオール成分として１、４−シクロヘキサンジメタノール１６モル％、エチレングリコール７８モル％およびイソソルバイド６モル％を、酸成分に対して全体ジオール成分がモル比で１．０５ないし３．０となるように、撹拌機と流出コンデンサを備えた３Ｌ反応器に投入し、混合して温度を徐々に２５５℃まで上昇させてエステル化反応させた。このとき、発生する水は系外に流出させ、水の発生、流出が終了すると撹拌機と冷却コンデンサおよび真空システム付き重縮合反応器に前記反応物を移した。前記エステル化反応物に触媒、安定剤、呈色剤を適正比率で添加した後に反応機内部温度を２４０℃で２７５℃まで上げながら圧力を１次に常圧から５０ｍｍＨｇまで減圧し、４０分間低真空反応でエチレングリコールを取り出し、再び０．１ｍｍＨｇまで徐々に減圧して高真空雰囲気下で所望する固有粘度となるまで重縮合反応させて共重合ポリエステル樹脂を製造した。
【００２４】
［製造例２］共重合ポリエステル樹脂の製造
ジオール成分として１、４−シクロヘキサンジメタノール１６モル％、エチレングリコール７８モル％およびイソソルバイド６モル％の代わりに１、４−シクロヘキサンジメタノール１６モル％、エチレングリコール６９モル％およびイソソルバイド１５モル％を使ったのを除いては、前記製造例１と同様な方法で共重合ポリエステル樹脂を製造した。
【００２５】
［製造例３］共重合ポリエステル樹脂の製造
ジオール成分として１、４−シクロヘキサンジメタノール１６モル％、エチレングリコール７８モル％およびイソソルバイド６モル％の代わりに１、４−シクロヘキサンジメタノール１６モル％、エチレングリコール６０モル％およびイソソルバイド２４モル％を使ったのを除いては、前記製造例１と同様な方法で共重合ポリエステル樹脂を製造した。
【００２６】
［製造例４］共重合ポリエステル樹脂の製造
ジオール成分として１、４−シクロヘキサンジメタノール１６モル％、エチレングリコール７８モル％およびイソソルバイド６モル％の代わりにエチレングリコール７６モル％およびイソソルバイド２４モル％を使ったのを除いては、前記製造例１と同様な方法で共重合ポリエステル樹脂を製造した。
【００２７】
［製造例５］共重合ポリエステル樹脂の製造
ジオール成分として１、４−シクロヘキサンジメタノール１６モル％、エチレングリコール７８モル％およびイソソルバイド６モル％の代わりに１、４−シクロヘキサンジメタノール３０モル％およびエチレングリコール７０モル％を使ったのを除いては、前記製造例１と同様な方法で共重合ポリエステル樹脂を製造した。
【００２８】
［製造例６］共重合ポリエステル樹脂の製造
ジオール成分として１、４−シクロヘキサンジメタノール１６モル％、エチレングリコール７８モル％およびイソソルバイド６モル％の代わりに１、４−シクロヘキサンジメタノール２０モル％、エチレングリコール６７モル％およびジエチレングリコール１３モル％を使ったのを除いては、前記製造例１と同様な方法で共重合ポリエステル樹脂を製造した。
【００２９】
［製造例７］共重合ポリエステル樹脂の製造
ジオール成分として１、４−シクロヘキサンジメタノール１６モル％、エチレングリコール７８モル％およびイソソルバイド６モル％の代わりに１、４−シクロヘキサンジメタノール１０モル％、エチレングリコール２５モル％およびイソソルバイド６５モル％を使ったのを除いては、前記製造例１と同様な方法で共重合ポリエステル樹脂を製造した。
【００３０】
［実施例１ないし４および比較例１ないし４］共重合ポリエステル熱収縮フィルムの製造および評価
それぞれ前記製造例１ないし４の共重合ポリエステル樹脂（実施例１ないし４）、前記製造例５ないし７の共重合ポリエステル樹脂（比較例１ないし３）およびポリ塩化ビニル（ｐｏｌｙ  ｖｉｎｙｌ  ｃｈｌｏｒｉｄｅ：ＰＶＣ）樹脂（比較例４）を使用して、インフレーション成形機または二軸押出成形機を利用して圧出し、ＴＤ（Ｔｒａｎｓｖｅｒｓｅ  Ｄｉｒｅｃｔｉｏｎ）方向に１ないし４倍延伸するフィルム製造方法で熱収縮フィルムを製造した。製造された熱収縮フィルムの収縮開始温度を前記（２）に提示されている熱収縮率測定方法を利用して測定し（熱収縮率測定方法と同じ方式でサンプル測定時に収縮が発生する温度を測定）、上述した方法を使用してガラス転移温度、熱収縮率および溶融比抵抗値を測定し、その結果を下記の表１に示す。
【００３１】
【表１】
0005641587.tif 000004
【００３２】
上記表１から、本発明による共重合ポリエステル熱収縮フィルム（実施例１ないし４）はガラス転移温度が８５ないし１０３℃で耐熱性（耐熱度）に優れており、収縮開始温度が７３ないし８５℃で高く、６５℃での最大熱収縮率が０％であるので、本発明の熱収縮フィルムを収縮ラベルなどに使用する場合、高温（６０ないし７０℃）の飲み物などによるラベルの収縮および変形が起こらないことがわかる。また、９５℃での最大熱収縮率が７５ないし８１％であって、熱収縮フィルムの成形（収縮）時に正常に使用が可能であり、溶融比抵抗値が０．１２ないし０．１４であって、通常の熱収縮フィルムと同一の溶融比抵抗値特性を有することがわかる。反面、イソソルバイドを添加しないポリエステル熱収縮フィルム（比較例１、２および４）は耐熱性（耐熱度）が落ち、６５℃での最大熱収縮率が２％以上で高温の飲み物によって熱収縮フィルムが収縮および変形でき、イソソルバイドを過剰添加したポリエステル熱収縮フィルム（比較例３）の場合、耐熱性（耐熱度）は優れているが、熱収縮フィルムの収縮開始温度が高すぎて製品として成形しにくいことがわかる。
【産業上の利用可能性】
【００３３】
本発明による共重合ポリエステル熱収縮フィルムは、各種容器のラベル、キャップシールまたは直接包装などの用途に使用される熱収縮フィルムとして有用である。